(57)【要約】【課題】インソール自体に防湿性，消臭性を持たせることにより、使用中の不快感も軽減することができるだけでなく、強度的にも耐久性があるものを提供する。【解決手段】インソール本体（１１）及び表面生地（１２）を有する靴用インソール（１）であって、前記インソール本体（１１）は、珪藻土３〜１０重量％とラテックス９０〜９７重量％含有している。前記珪藻土は天然珪藻土であり、前記ラテックスはＳＢＲラテックスであるのが好ましい。【選択図】図２
2020028501.tif 000002
【特許請求の範囲】
【請求項１】
インソール本体（１１）及び表面生地（１２）を有する靴用インソール（１）であって、
前記インソール本体（１１）は、珪藻土２〜１０重量％とラテックス９０〜９８重量％含有していることを特徴とする靴用インソール。
【請求項２】
前記インソール本体（１１）が、珪藻土３〜７重量％とラテックス９３〜９７重量％含有している請求項１記載の靴用インソール。
【請求項３】
前記珪藻土が天然珪藻土である請求項１または２記載の靴用インソール。
【請求項４】
前記ラテックスがＳＢＲラテックスである請求項１〜３のいずれかに記載の靴用インソール。
【請求項５】
前記表面生地（１２）がポリエステル生地である請求項１〜４のいずれかに記載の靴用インソール。
【発明の詳細な説明】
【技術分野】
【０００１】
本発明は、靴の内部に差し入れて使用するインソールに関し、特に、防湿性，消臭性，抗菌性，保温性、耐久性を備えたインソールに関するものである。
【背景技術】
【０００２】
靴は通気性が乏しいために湿気が発生してムレやすく、そのために履き心地が悪くなると共に悪臭が発生しやすい。そのため、使用後の靴内に消臭具や除湿具を挿入して消臭や除湿をすることがよく行われている。例えば、通気性を有する袋状ケース内に脱臭吸湿剤を設けた靴の乾燥剤（特許文献１）、脱臭吸湿剤を浸み込ませた帯体を垂下するようにした靴の消臭具（特許文献２）、珪藻土を吹き付けたレース地をロール状に形成した除湿消臭パック（特許文献３）などが提案されている。
【０００３】
さらに、インソール自体に吸湿性や消臭性を持たせることにより、使用中にも湿気や悪臭の発生を減少させることも行われている。たとえば、インソール本体に、任意の形状の穴を１個以上貫設し、その穴に塩基性粉粒体又は塩基性粉粒体及び水分吸収寄与粉粒体の両方を充填するとともに、インソール本体の両面にシート状の通気性素材を貼着してそれらを封じ込めた構造からなるインソール（特許文献４）も知られている。
【先行技術文献】
【特許文献】
【０００４】
【特許文献１】実開平４−４４９４２号
【特許文献２】特開２００９−２７９１９１
【特許文献３】実用新案登録第３１０４４４８号
【特許文献４】特開２０１３−３９３４８
【発明の概要】
【発明が解決しようとする課題】
【０００５】
上記特許文献１〜３は、いずれも使用後の手入れの一環として取り付けるものであり、使用中の不快感は除去することができない。その点、特許文献４の技術は使用中の不快感も軽減することができるに違いないが、インソールに貫通孔を「１個以上」（実施例の図面を見ると多数）設けるので、インソールの強度が大分犠牲になっているのではないかと思われる。
【０００６】
本発明は、インソール自体に防湿性，消臭性を持たせることにより、使用中の不快感も軽減することができるだけでなく、強度的にも耐久性があるものを提供するものである。
【課題を解決するための手段】
【０００７】
本発明の課題は、インソールに珪藻土とラテックスを所定量含有させることにより、達成される。すなわち、本発明は、インソール本体及び表面生地を有する靴用インソールであって、前記インソール本体は、珪藻土を２〜１０重量％とラテックスを９０〜９８重量％含有していることを特徴とする。より好ましいのは、前記インソール本体が、珪藻土を３〜７重量％とラテックスを９３〜９７重量％含有していることである。最も好ましいのは、珪藻土を５重量％とラテックスを９５重量％含有していることである。
【０００８】
珪藻土は、主に珪藻の殻からなる軟質の岩石又は土壌をいい、シリカを主成分とする。シリカ以外にもアルミナ、酸化鉄、アルカリ金属の酸化物等を含んでいてもよい。この珪藻土としては、特に限定されず、各地で産出される天然珪藻土を用いることができる。例えば、北海道稚内産の珪藻土（珪藻頁岩）、秋田県綴子産の珪藻土、岡山県蒜山産の珪藻土、大分県九重産の珪藻土、石川県能登産の珪藻土（珪藻泥岩）などのいずれの珪藻土であってもよい。上記珪藻土は、１種のみを用いてもよいし、２種以上を用いてもよい。
【０００９】
上記ラテックスとしては、特に限定されないが、例えば、天然ゴムラテックス、改質天然ゴムラテックス（ケン化天然ゴムラテックス、エポキシ化天然ゴムラテックスなど）、合成ジエン系ゴムラテックス（ブタジエンゴム（ＢＲ）、スチレンブタジエンゴム（ＳＢＲ）、スチレンイソプレンブタジエンゴム（ＳＩＢＲ）、イソプレンゴム、アクリロニトリルブタジエンゴム、エチレン酢酸ビニルゴム、クロロプレンゴム、ビニルピリジンゴム、ブチルゴムなどのラテックス）などのジエン系ゴムラテックスが好適に使用できる。これらゴムラテックスとしては、単独で用いてもよいし、２種以上を併用してもよい。なかでも、本発明の効果がより好適に得られるという点から、天然ゴムラテックス、ＳＢＲラテックスがより好ましく、特にＳＢＲラテックスが好ましい。
【００１０】
インソール本体の人体側表面には表面生地で被覆し、商品としての見栄えを良くするのが好ましい。表面生地としては、特にポリエステル生地が好ましい。
【発明の効果】
【００１１】
本発明のインソールは珪藻土を使用しているので、後記する実験結果が示すように、除湿効果に優れている。またラテックスを使用しているので弾力性や耐久性にも優れたものである
【図面の簡単な説明】
【００１２】
【図１】本発明の１実施例にかかるインソールの平面図である。
【図２】図１のＡ−Ａ断面図である。
【図３】実施例１のインソールと、比較例（実施例１のインソールから天然珪藻土約５重量％を除外したもの）について拡散性残量水分率を計測した結果のグラフである。
【発明を実施するための形態】
【００１３】
以下、添付の図面に基づき、本発明の実施例を説明する。
【実施例１】
【００１４】
図１及び図２に示すように、本発明のインソール１は２層からなり、靴底側のインソール本体１１と、表面側（人体の足底側）の表面生地１２からなる。
【００１５】
インソール本体１１は、天然珪藻土約５重量％とＳＢＲラテックス約９５重量％を含有してなる。インソール本体１１の厚みは約３ｍｍである。
【００１６】
表面生地１２は、ポリエステル生地である。表面生地１２厚みは約０．５ｍｍである。
【００１７】
このインソールを製造するには、まず原料の珪藻土５重量％とＳＢＲラテックス９５重量％を混合する。発泡機械の温度を約１５０℃に設定した状態で空気を入れつつ発泡させた後、板状に成型し、乾燥させる。この発泡板にポリエステル表面生地を接着剤で貼りあわせる。最終的にインソールの形状に打ち抜き製品とする。
【００１８】
実施例１のインソールと、比較例（実施例１のインソールの構成から天然珪藻土約５重量％を除外したもの）について拡散性残量水分率を計測した結果を図３のグラフに示す。
【００１９】
このグラフにより、例えば１時間後の残量水分率を比較すると、本発明のインソールは２０％であるのに対して、比較例のものは３５％であり、本発明の方が約１５％も少ないことが分かる。本発明のインソールは、比較例と比べて明らかに除湿性に優れていることが証明されている。
【符号の説明】
【００２０】
１     インソール
１１   インソール本体
１２   表面生地
【図１】
2020028501.tif 000003
【図２】
2020028501.tif 000004
【図３】
2020028501.tif 000005